(57)【要約】【課題】掌部にて生地タブリが生じず装着感等が良いため、インナー兼用として使用することができ、高品質でありながら安価な二層構造の小型手袋を提供することを可能とする手袋インサート及びその製造方法を提供する。【解決手段】伸縮性を有する布帛に透湿防水膜を積層してなる透湿防水膜積層布帛からなる甲部と掌部とが、布帛側の面の周縁部において接着剤によって貼り合わされて、ほぼ指の形に沿う形状に形成された手袋インサートにおいて、甲部寸法に対する掌部寸法の比率をタテ方向において７０〜１００％の範囲内とし、ヨコ方向において６０〜８５の範囲内とし、甲部が掌部に向かって湾曲した立体形状を有するものとする。【選択図】図３
2008214794.tif 000002
【特許請求の範囲】
【請求項１】
伸縮性を有する布帛に透湿防水膜を積層してなる透湿防水膜積層布帛からなる甲部と掌部とが、布帛側の面の周縁部において接着剤によって貼り合わされて、ほぼ指の形に沿う形状に形成された手袋インサートであって、
甲部寸法に対する掌部寸法の比率がタテ方向において７０〜１００％の範囲内であり、ヨコ方向において６０〜８５％の範囲内であり、
甲部が掌部に向かって湾曲した立体形状を有する
ことを特徴とする手袋インサート。
【請求項２】
前記甲部寸法に対する掌部寸法の比率が、タテ方向における比率よりもヨコ方向における比率の方が小さいことを特徴とする、請求項１又は２に記載の手袋インサート。
【請求項３】
掌部を形成するための透湿防水膜積層布帛をヨコ方向に２０〜６０％、タテ方向に０〜４０％引き伸ばした状態で、実質的に引き延ばしていない状態の甲部を形成するための透湿防水膜積層布帛と貼り合わせることにより得られたことを特徴とする、請求項１又は２に記載の手袋インサート。
【請求項４】
前記甲部および掌部に使用する透湿防水膜積層布帛のＪＩＳ−Ｌ−１０９６法による伸度が経緯両方向ともに５０％以上であり、かつストレッチバック性能を有し、ＪＩＳ−Ｌ−１０９６法による伸長回復率が経緯両方向ともに７０〜１００％であることを特徴とする、請求項１〜３のいずれか１項に記載の手袋インサート。
【請求項５】
前記甲部および掌部に使用する透湿防水膜積層布帛の１００％伸長時における応力が５〜１００Ｎ／３ｃｍであることを特徴とする、請求項１〜４のいずれか１項に記載の手袋インサート。
【請求項６】
前記伸縮性を有する布帛が、ポリエステル、ナイロン、レーヨン等の合成繊維、綿、ウール等の天然繊維およびそれらの混紡あるいはこれらの繊維とポリウレタン繊維よりなる伸縮性繊維の中から選ばれた材料からなる織物または編物のいずれかであることを特徴とする、請求項１〜５のいずれか１項に記載の手袋インサート。
【請求項７】
前記透湿防水膜が透湿性多孔ポリウレタン膜又は透湿性無孔ポリウレタン膜であることを特徴とする、請求項１〜６のいずれか１項に記載の手袋インサート。
【請求項８】
前記透湿防水膜が透湿性多孔ポリウレタン膜であり、その膜厚が１０〜７０μであり、ＪＩＳ−Ｌ−１０９９Ａ−１法による透湿度が４，０００ｇ／ｍ２・２４Ｈ以上であり、かつＪＩＳ−Ｌ−１０９２高耐水圧法による耐水圧が５０ｋＰａ以上であることを特徴とする、請求項７に記載の手袋インサート。
【請求項９】
前記透湿防水膜が透湿性無孔ポリウレタン膜であり、その膜厚が５〜５０μであり、ＪＩＳ−Ｌ−１０９９Ｂ−１法による透湿度が１０，０００ｇ／ｍ２・２４Ｈ以上であり、かつＪＩＳ−Ｌ−１０９２高耐水圧法による耐水圧が１００ｋＰａ以上であることを特徴とする、請求項７に記載の手袋インサート。
【請求項１０】
前記甲部と掌部とが布帛側の面の周縁部において接着巾１〜５ｍｍで貼り合わされたことを特徴とする、請求項１〜９のいずれか１項に記載の手袋インサート。
【請求項１１】
前記甲部と掌部とを貼り合わせた接着剤が７０〜１５０℃の温度範囲で塗工可能であるホットメルト性を有するポリウレタンであることを特徴とする、請求項１〜１０のいずれか１項に記載の手袋インサート。
【請求項１２】
前記甲部と掌部とを貼り合わせた接着部分がＪＩＳ１０９２静水圧法で２，０００ｍｍ水柱以上の耐水圧を有することを特徴とする、請求項１〜１１のいずれか１項に記載の手袋インサート。
【請求項１３】
伸縮性を有する布帛に透湿防水膜を積層してなる透湿防水膜積層布帛からなる甲部と掌部とが、布帛側の面の周縁部において接着剤によって貼り合わされて、ほぼ指の形に沿う形状に形成された手袋インサートの製造方法であって、
掌部を形成するための透湿防水膜積層布帛をヨコ方向に２０〜６０％、タテ方向に０〜４０％引き伸ばした状態で固定する工程と、
甲部を形成するための透湿防水膜積層布帛の布帛側の面に接着剤を塗工する工程と、
前記掌部用透湿防水膜積層布帛の布帛側の面と甲部用透湿防水膜積層布帛の布帛側の面とを前記接着剤によって貼り合わせる工程とを含み、
甲部が掌部に向かって湾曲した立体形状を有する手袋インサートを製造する
ことを特徴とする手袋インサートの製造方法。
【発明の詳細な説明】
【技術分野】
【０００１】
本発明は、素材に伸縮性を有し、手袋のアウターシェルの形状に合った立体形状をもち備え、手袋のアウターシェル（表地）とインナー（裏地）との中間層として、又はインナーとして用いられるインサート及びその製造方法に関する。さらには、スポーツ用途、例えばスキー、登山、ライダー、ハンティング等に適した手袋のインサート又はインナーに広く適用することのできる、フィット感や透湿防水機能に優れるインサート及びその製造方法に関する。
【背景技術】
【０００２】
スキー、登山、ライダー、ハンティング等に使用される従来の透湿防水手袋は、外側にアウターシェル、裏地にインナー、アウターシェルとインナーの中間に透湿防水層であるインサートが存在する三層構造にて形成されている（例えば特許文献１）。
【０００３】
従来のインサートは平面型の薄いフィルム単体であったため、裏地の薄い小型手袋を作製する際に、インサート自身を直接手に触れるインナーとして使用すると、肌触りが悪いだけでなく、アウターシェルとインサートの形状が合わないことより、掌部でインサートのタブリが生じ、装着感が悪くなるという問題があった。そのためインサート自身をインナーとして使用することはできず、インサート取り付け後、必ず後加工にて裏地を取り付ける必要性があり、手袋縫製の際に手間が掛かっていた。従って、インサートをインナーとして使用し、簡単に作製できて、安価な二層構造の小型手袋を提供することは極めて困難であった。
【０００４】
また、透湿防水膜に布帛を貼り合わせた素材からなるインサートも存在するが、従来のものは、伸縮性のない布帛を使用し、平面形状をしたものであり、手袋の裏地として使用した場合、装着した際に手が動かしにくいだけでなく、アウターシェルとインサートの形状が合わないことにより掌部でインサートにタブリが生じ、装着感が悪くなり、実用には耐えないものであった。従って、上記のフィルム単体のインサート同様に裏地を後から取り付ける必要性があり、手袋縫製の際に手間が掛かるという問題は解決されていなかった（特許文献２及び特許文献３）。
【０００５】
以上のように、掌部にて生地タブリが生じず、装着感が良いため、インナーを兼ねて使用可能であり、二層構造の小型手袋を安価で提供できる手袋インサートはいまだ得られていないのが現状である。
【特許文献１】特開２００５−３０７４０４号公報
【特許文献２】特開平０７−２１６６０９号公報
【特許文献３】特開２０００−０６４１０９号公報
【発明の開示】
【発明が解決しようとする課題】
【０００６】
本発明は上記の問題点に鑑みてなされたものであり、フィット感に優れ、手を動かしやすく、掌部にて生地タブリが生じず装着感が良いため、インナー兼用として使用することができ、よって安価な二層構造の小型手袋の製造を可能とする手袋インサート及びその製造方法を提供することを目的とする。
【課題を解決するための手段】
【０００７】
本発明の手袋インサートは、伸縮性を有する布帛に透湿防水膜を積層してなる透湿防水膜積層布帛からなる甲部と掌部とが、布帛側の面の周縁部において接着剤によって貼り合わされて、ほぼ指の形に沿う形状に形成された手袋インサートであって、上記の課題を解決するために、甲部寸法に対する掌部寸法の比率がタテ方向において７０〜１００％の範囲内であり、ヨコ方向において６０〜８５％の範囲内であり、甲部が掌部に向かって湾曲した立体形状を有するものとする。
【０００８】
上記手袋インサートにおいては、甲部寸法に対する掌部寸法の比率が、タテ方向における比率よりもヨコ方向における比率の方が小さいことが好ましい。
【０００９】
上記手袋インサートは、掌部を形成するための透湿防水膜積層布帛をヨコ方向に２０〜６０％、タテ方向に０〜４０％引き伸ばした状態で、実質的に引き延ばしていない状態の甲部を形成するための透湿防水膜積層布帛と貼り合わせることにより得られる。
【００１０】
甲部および掌部に使用する透湿防水膜積層布帛は、ＪＩＳ−Ｌ−１０９６法による伸度が経緯両方向ともに５０％以上であり、かつストレッチバック性能を有し、ＪＩＳ−Ｌ−１０９６法による伸長回復率が経緯両方向ともに７０〜１００％であることが好ましい。
【００１１】
また、上記透湿防水膜積層布帛は、１００％伸長時における応力が５〜１００Ｎ／３ｃｍであることが好ましい。
【００１２】
伸縮性を有する布帛としては、ポリエステル、ナイロン、レーヨン等の合成繊維、綿、ウール等の天然繊維およびそれらの混紡あるいはこれらの繊維とポリウレタン繊維よりなる伸縮性繊維の中から選ばれた材料からなる織物または編物のいずれかを好適に用いることができる。
【００１３】
透湿防水膜としては、透湿性多孔ポリウレタン膜又は透湿性無孔ポリウレタン膜を好適に用いることができる。
【００１４】
透湿防水膜が透湿性多孔ポリウレタン膜である場合は、その膜厚が１０〜７０μであり、ＪＩＳ−Ｌ−１０９９Ａ−１法による透湿度が４，０００ｇ／ｍ２・２４Ｈ以上であり、かつＪＩＳ−Ｌ−１０９２高耐水圧法による耐水圧が５０ｋＰａ以上であることが好ましい。
【００１５】
透湿防水膜が透湿性無孔ポリウレタン膜である場合は、その膜厚が５〜５０μであり、ＪＩＳ１０９９Ｂ−１法による透湿度が１０，０００ｇ／ｍ２・２４Ｈ以上であり、かつ耐水圧が１００ｋＰａ以上であることが好ましい。
【００１６】
甲部と掌部とは布帛側の面の周縁部において接着巾１〜５ｍｍで貼り合わされていることが好ましい。
【００１７】
また、甲部と掌部とを貼り合わせた接着剤は７０〜１５０℃の温度範囲で塗工可能であるホットメルト性を有するポリウレタンであることが好ましい。
【００１８】
さらに、甲部と掌部とを貼り合わせた接着部分がＪＩＳ１０９２静水圧法で２，０００ｍｍ水柱以上の耐水圧を有することが好ましい。
【００１９】
本発明の手袋インサートの製造方法は、伸縮性を有する布帛に透湿防水膜を積層してなる透湿防水膜積層布帛からなる甲部と掌部とが、布帛側の面の周縁部において接着剤によって貼り合わされて、ほぼ指の形に沿う形状に形成された手袋インサートの製造方法であって、掌部を形成するための透湿防水膜積層布帛をヨコ方向に２０〜６０％、タテ方向に０〜４０％引き伸ばした状態で固定する工程と、甲部を形成するための透湿防水膜積層布帛の布帛側の面に接着剤を塗工する工程と、上記掌部用透湿防水膜積層布帛の布帛側の面と甲部用透湿防水膜積層布帛の布帛側の面とを前記接着剤によって貼り合わせる工程とを含み、甲部が掌部に向かって湾曲した立体形状を有する手袋インサートを製造するものである。
【発明の効果】
【００２０】
本発明の手袋インサートは、手袋のアウターシェルと同様に掌部に向かって湾曲した立体形状を有し、掌部の生地タブリがなく、装着フィット感に優れたものとなる。従って、通常のインサート（中間層）として用いてもよいが、インナーを設けない、アウターシェルとインサートのみからなる二層構造の手袋に用いた場合、従来にはなかった高品質で安価な小型手袋を提供することが可能となる。
【００２１】
透湿防水膜積層布帛として上記のような１００％伸長時応力、伸度、伸長回復率を有するものとしたとき、特に着用感やフィット感に優れたものとすることができる。
【００２２】
また、透湿防水膜として上記のような特性を有する透湿性多孔ポリウレタン膜又は透湿性無孔ポリウレタン膜を用いた場合、透湿防水機能のみならず、肌触り、装着時の手の動かしやすさ等にも優れるため、スキー、登山、ライダー、ハンティングなどのスポーツ手袋用インサートとして特に好適に用いられる。
【００２３】
さらに、甲部と掌部との接着巾を所定の範囲にすることにより着用感がより良好となり、また接着部分の耐水圧を所定値以上とすることにより、手袋内部への水の侵入を防ぐことができる。
【００２４】
本発明の手袋インサートの製造方法によれば、上記のような本発明の手袋インサートが容易に得られる。
【発明を実施するための最良の形態】
【００２５】
１．手袋インサートの素材
本発明の手袋インサートの素材は、伸縮性のある布帛を透湿防水膜に積層させてなる透湿防水膜積層布帛である。
【００２６】
伸縮性のある布帛としては緯編みの編地が挙げられる。また、ポリウレタンスパンデックッスのような伸縮性のある繊維の交編布帛を使用した場合、その伸長性および伸長回復性が顕著に現れ、このような伸縮性を有する繊維を使用した場合には編地に限らず織物においても伸縮性を発現する。したがって、本発明において使用する布帛としては、伸縮性能が発現されるのであれば、編地、織物のいずれであってもよい。
【００２７】
また、その繊維材料としては、その用途や要求される肌触り等に応じて、ポリエステル、ナイロン、レーヨン等の合成繊維、綿、ウール等の天然繊維およびそれらの混紡、あるいは、これらの繊維とポリウレタン繊維よりなる伸縮性繊維のいずれのものも使用可能である。
【００２８】
本発明における手袋インサートの透湿防水機能は、上記伸縮性布帛に積層させた透湿防水膜によって発現されるものであり、使用可能な透湿防水膜の例としては、ポリウレタンの多孔膜又は無孔膜、多孔質ポリテトラフルオロエチレン膜等が挙げられる。
【００２９】
ポリウレタンの多孔膜又は無孔膜を使用した場合、膜自身が伸縮性を有し、積層後も伸縮性が維持されるため好ましい。一方、多孔質ポリテトラフルオロエチレン膜を使用した場合、膜自身が伸縮性をもたないため、布帛積層後の伸縮性を阻害するのみならず、多孔質ポリテトラフルオロエチレン膜に破れが発生してしまうおそれがある。
【００３０】
ポリウレタンの無孔膜と多孔膜としては、要求される透湿防水機能が発現されるのであれば、伸縮性のある透湿性無孔ポリウレタン膜もしくは伸縮性のある透湿性多孔ポリウレタン膜のいずれを用いても構わない。
【００３１】
透湿性無孔ポリウレタン防水膜は、厚みに比例して防水性は向上するが、透湿性が低下するので、５〜５０μの厚みにすることが好ましく、さらに好ましくは１０〜３０μとする。また、透湿性多孔膜ポリウレタン防水膜は、膜厚による透湿度と耐水圧の変動は少ないので、膜強度や風合いなどの点より、膜の厚みは１０〜７０μであることが好ましく、さらに好ましくは３０〜５０μである。
【００３２】
透湿防水膜積層布帛が伸び難いものであれば小型手袋用インサートとした場合、着用感が窮屈になり、それを避けるためには大きなインサートを作製する必要性があり、小型手袋の裏地として適用できないため好ましくない。すなわち、着用感を窮屈ではないものとし、かつインサートを小型手袋の裏地として適用可能とするためには、透湿防水膜積層布帛の伸度が経方向に５０％以上であり、緯方向に５０％以上であることが好ましく、経方向に１００％以上、緯方向に１００％以上であるのがさらに好ましい。
【００３３】
また、防水膜積層布帛は縮み性を有するものである必要性があり、その伸長回復率は７０〜１００％であることが好ましく、さらに好ましくは９０〜１００％である。伸長回復率が７０％より小さいと、手袋インサートとして着用後形状が変形するため好ましくない。
【００３４】
さらに、透湿防水膜積層布帛の縮む力が弱いと手袋インサートとして着用した際、十分なフィット感が得られないため好ましくない。また、縮む力が強すぎると着用した際窮屈に感じるため好ましくない。従って、透湿防水膜積層布帛の縮む力すなわち１００％伸長時における応力は５〜１００Ｎ／３ｃｍであることが好ましく、さらに好ましくは５〜５０Ｎ／３ｃｍである。
【００３５】
なお、本明細書における伸度及び伸長回復率は共にＪＩＳ−Ｌ−１０９６法によるものとし、１００％伸長時における応力も同法に準じて測定することができる。
【００３６】
透湿防水膜積層布帛の透湿防水膜として透湿性多孔ポリウレタン膜を使用した場合は膜自身湿気となじまないため、不感蒸泄の排出を評価するＪＩＳ−Ｌ−１０９９Ａ−１法による透湿度にて評価することが適切であり、このＡ−１透湿度が低いと蒸れ感を感じ好ましくない。具体的には透湿性多孔ポリウレタン膜を使用した透湿防水膜積層布帛のＡ−１透湿度としては、４，０００ｇ／ｍ２・２４Ｈ以上であることが好ましく、さらに好ましくは６，０００ｇ／ｍ２・２４Ｈ以上である。
【００３７】
透湿防水膜として透湿性無孔ポリウレタン膜を使用した場合は、膜自身湿気となじむため、結露した汗の排出を評価するＪＩＳ−Ｌ−１０９９Ｂ−１法による透湿度にて評価することが適切であり、このＢ−１透湿度が低いと結露した汗が溜まり、着用感が不快なものとなるため好ましくない。すなわち、透湿性無孔ポリウレタン膜使用透湿防水膜積層布帛のＢ−１透湿度は１０，０００ｇ／ｍ２・２４Ｈ以上であることが好ましく、さらに好ましくは１５，０００ｇ／ｍ２・２４Ｈ以上である。
【００３８】
また、透湿防水膜積層布帛の耐水圧が低いと、そのインサートを用いた手袋を着用したとき、雨天時等で手袋が水に濡れた際に手袋内部にまで水が浸入してくるため好ましくない。したがって、透湿防水膜積層布帛の耐水圧は、その膜が透湿性多孔ポリウレタン膜である場合にはＪＩＳ−Ｌ−１０９２高耐水圧法による耐水圧で５０ｋＰａ以上であることが好ましく、さらに好ましくは１００ｋＰａ以上である。また、透湿防水膜積層布帛の膜が透湿性無孔ポリウレタン膜である場合は、無孔膜であるという構造上、高耐水圧を発現させることが可能であるため、耐水圧は１００ｋＰａ以上であることが好ましく、さらに好ましくは１５０ｋＰａ以上である。
【００３９】
２．手袋インサートの構造及び製造
本発明の手袋インサートは形状が平面型ではなく、手袋甲部の面積の方が掌部の面積よりも大きく、掌部に向かって湾曲した立体形状をなすものである。手袋インサートが平面形状を有している場合、アウターシェルとインサートとの二層構造の手袋を作製する際に、インサートの掌部素材が掌部にてタブリが生じ、着用不快感を与えるので好ましくない。手袋インサートの形状が掌部に向かって湾曲した立体形状を有する場合、アウターシェルの形状に合い、掌部素材のタブリもないため、着用感が良好となる。
【００４０】
手袋インサートを掌部に向かって湾曲した立体形状とするため、甲部寸法に対する掌部寸法の比率がタテ方向において７０〜１００％であり、ヨコ方向において６０〜８５％であるものとする。この比率は、タテ方向において８０〜１００％であり、ヨコ方向において７０〜８０％の範囲であるのがより好ましい。ただし、タテ方向よりもヨコ方向において甲部寸法と掌部寸法との差を大きくした方が掌部のタブリが少なくなる傾向があるため、タテ方向における（掌部寸法／甲部寸法）よりも、ヨコ方向における（掌部寸法／甲部寸法）の方が小さな値をとることが好ましい。
【００４１】
図１は、手袋インサートの一実施例を示す斜視図である。符号１は甲部と掌部との接着部２を示す。本図に示すように、手袋インサートＡはほぼ指の形に沿った形状（手形状）に形成され、本明細書でいう「タテ方向」とは図１に示した中指の中心線の方向（インサートの長さ方向）をいい、「ヨコ方向」とは上記中指の中心線に垂直な方向（インサートの幅方向）をいうものとする。
【００４２】
また、甲部に対する掌部の面積比率は４０〜８０％とし、好ましくは５０〜７０％とする。甲部に対する掌部の面積比率が８０％より大きければ顕著な立体形状を示さず、平面形状のインサート同様、アウターシェルと組み合わせた際に掌部にてタブリが生じ、着用不快感を与えるので好ましくない。一方、手袋インサート甲部に対する掌部の面積比率が４０％より小されば、各指部にカールが発生し、アウターシェルの取り付けが困難となるため好ましくない。
【００４３】
ここで、本発明における甲部に対する掌部の面積比率（％）とは、
［（掌部素材の面積）／（甲部素材の面積）］×１００
の式にて定義され、その数値が高ければ高いほど甲部素材と掌部素材の大きさが近づき、低ければ低いほど甲部素材と掌部素材の大きさがかけ離れることを意味する。
【００４４】
手袋インサートが上記のような甲部と掌部の寸法（面積）比率を有し、掌部に向かって湾曲した立体形状を有するものにするには、掌部を形成するための透湿防水膜積層布帛をヨコ方向に２０〜６０％、タテ方向に０〜４０％引き伸ばした状態で、実質的に引き伸ばしていない状態の甲部を形成するための透湿防水膜積層布帛と貼り合わせることが好ましい。
【００４５】
貼り合わせる方法は特に限定されないが、甲部を形成するための透湿防水膜積層布帛の布帛側の面に所定の形状に接着剤を塗工し、上記引き伸ばした状態の掌部用透湿防水膜積層布帛の布帛側の面とその接着剤によって貼り合わせ、接着剤の硬化後に塗工部の外側の不要部を切除するのが効率的であるため好ましい。
【００４６】
すなわち、図１に示すように、手袋インサートはほぼ指の形に沿った形状（手形状）に形成されるので、接着剤は、その周縁部１となるべき手形状の線に沿って連続的に塗工すればよい。
【００４７】
手袋インサートの甲部および掌部の布帛面と布帛面を手形状に塗工した接着剤にて貼り合わせる際、その接着巾（図１におけるａ）が狭いと接着強度が弱く、手袋縫製時および手袋着用時にインサートが破損するおそれがあるため好ましくない。また、接着巾が広すぎると手袋完成品および手袋インサート着用時に接着部が指に当たり、着用感が不快なものとなる。従って、手形状に塗工した接着剤の巾は１〜５ｍｍであることが好ましく、さらに好ましくは２〜４ｍｍである。
【００４８】
甲部および掌部の布帛面と布帛面とを貼り合せる接着剤の例としては、二液硬化型接着剤、ホットメルト型接着剤などが挙げられるが、その作業性を考慮に入れるとホットメルト型接着剤を使用することが好ましく、材質としてはポリウレタン、アクリルなどが挙げられるが、風合いの良さからポリウレタンを使用することが好ましい。熱プレスを行う際に、あまり温度をかけすぎると布帛および透湿防水膜に損傷を与えてしまい好ましくないため、接着剤として使用するホットメルト性を有するポリウレタンは７０〜１５０℃で塗工可能であることが好ましく、より好ましくは８０〜１２０℃で塗工する。
【００４９】
手袋インサートの甲部および掌部の貼り合せ箇所の耐水圧が低すぎると手袋に組み込んで着用したとき、雨天時等、手袋が水に濡れた際に手袋内部にまで水が浸入してくるため好ましくない。従って、甲部および掌部の接着部分の耐水圧は、ＪＩＳ１０９２静水圧法による耐水圧で２，０００ｍｍ水柱以上であることが好ましく、５，０００ｍｍ以上であることがさらに好ましくい。
【実施例】
【００５０】
以下、実施例により本発明をさらに具体的に説明するが、本発明は以下の実施例によって限定されるものではない。
【００５１】
［透湿防水膜積層布帛の調製例］
繊維太さ５０ｄのナイロン繊維と４０ｄのポリウレタン繊維との交編トリコットの一方の面に、溶融させた湿気反応型ポリウレタン（タイホースＮＨ１２４：大日本インキ化学工業（株）製）をバインダーとしてグラビアコーターで塗布し、厚さ５０μ、ＪＩＳ−Ｌ−１０９９Ａ−１法による透湿度１５，０００ｇ／ｍ２・２４Ｈ、ＪＩＳ−Ｌ−１０９２高耐水圧法による耐水圧１００ｋＰａの伸縮性ポリウレタン多孔膜を接着面積４０％でラミネートし、４８時間室温にて熟成することにより、透湿防水膜積層布帛を得た。
【００５２】
この透湿防水膜積層布帛は、厚さが０．１５ｍｍ、伸度がＪＩＳ−Ｌ−１０９６法により経：７３％、緯：１１０％、伸長回復率が同法により経：９１％、緯：８９％、１００％伸長時における応力が１０Ｎ／３ｃｍ、透湿度がＪＩＳ−Ｌ−１０９９Ａ−１法により１０，０００ｇ／ｍ２・２４Ｈ、耐水圧がＪＩＳ−Ｌ−１０９２高耐水圧法により１００ｋＰａであった。なお、ＪＩＳ−Ｌ−１０９６法による試験は、試験片の幅５ｃｍ、長さ（つかみ間隔）２０ｃｍ、引張速度１５ｃｍ／ｍｉｎとし、３枚の試験片の平均値を求めた。
【００５３】
［実施例１］
上記で得られた透湿防水膜積層布帛の甲部用布帛面にカートリッジ式反応性ホットメルト用ハンドガンＴＲ７０．３（ドイツＲｅｋａ社製）を使用して、手形状に湿気反応型ポリウレタン（タイホースＮＨ１２４：大日本インキ化学工業）を塗工温度１００〜１２０℃で２．５ｍｍ巾に塗工し、あらかじめアルミ枠にタテ方向に４０％、ヨコ方向に６０％伸ばして固定しておいた掌部用布帛の布帛面を甲部布帛の塗工面に貼り合せ、４８時間室温にて熟成後、手形状のトムソン刃にて切り抜き、右手用の手袋インサートを得た。甲部に対する掌部のタテ方向の寸法比率は７１％、ヨコ方向の寸法比率は６３％、面積比率は４５％である。また、接着部の耐水圧はＪＩＳ１０９２静水圧法による耐水圧で２０００ｍｍ水柱以上であった。
【００５４】
得られた手袋インサートを手首部でつるし、写真を撮影した。図２は手袋インサートを掌部側から撮影したものであり、図３は親指側から撮影したものであり、図４は小指側から撮影したものである。
【００５５】
得られた手袋インサートは、掌部布帛が縮み、図２〜４に示されたように立体形状をなし、インサートを装着後、手袋のアウターシェルをその上から装着した際、掌部のタブリはなく、快適な装着感が得られた。
【００５６】
［実施例２］
タテ方向に２０％、ヨコ方向に４０％伸ばしてアルミ枠に固定した掌部布帛を用い、実施例１と同製法にて立体インサートを作製した。甲部に対する掌部のタテ方向の寸法比率は８３％、ヨコ方向の寸法比率は７１％、面積比率は６０％である。
【００５７】
インサートの形状は立体型をなし、インサートを装着後、手袋のアウターシェルをその上から装着した際、掌部のタブリはなく、快適な装着感が得られた。
【００５８】
［実施例３］
アルミ枠にタテ方向０％、ヨコ方向に４０％伸ばして固定した掌部布帛を実施例１と同製法にて立体インサートを作製した。甲部に対する掌部のタテ方向の寸法比率は１００％、ヨコ方向の寸法比率は７１％、面積比率は７１％である。
【００５９】
インサートの形状は立体型をなし、インサートを装着後、手袋のアウターシェルをその上から装着した際、掌部のタブリは殆ど感じられず、快適な装着感が得られた。
【００６０】
［実施例４］
アルミ枠にタテ方向０％、ヨコ方向に２０％伸ばして固定した掌部布帛を実施例１と同製法にて立体インサートを作製した。甲部に対する掌部のタテ方向の寸法比率は１００％、ヨコ方向の寸法比率は８３％、面積比率は８３％である。
【００６１】
インサートの形状は立体型をなし、インサートを装着後、手袋のアウターシェルをその上から装着した際、掌部のタブリは殆ど感じられず、快適な装着感が得られた。
【００６２】
［比較例１］
アルミ枠にタテ方向６０％、ヨコ方向に８０％伸ばして固定した掌部布帛を用いて、実施例１と同製法にて立体インサートを作製した。甲部に対する掌部のタテ方向の寸法比率は６３％、ヨコ方向の寸法比率は５６％、面積比率は３４％である。
【００６３】
得られた手袋インサートの写真を実施例１と同様にして撮影した。図５は掌部側から、図６は親指側から、図７は小指側からそれぞれ撮影したものである。
【００６４】
写真から分かるように、インサートは中指、薬指、小指部分でカールが発生した。見た目も良くなく、アウターシェルとの縫製が困難な形状であった。
【００６５】
［比較例２］
アルミ枠にタテ方向０％、ヨコ方向に１０％伸ばして固定した掌部布帛を用いて、実施例１と同製法にて立体インサートを作製した。甲部に対する掌部のタテ方向の寸法比率は１００％、ヨコ方向の寸法比率は９１％、面積比率は９１％である。
【００６６】
得られた手袋インサートの写真を実施例１と同様にして撮影した。図８は掌部側から、図９は親指側から、図１０は小指側からそれぞれ撮影したものである。
【００６７】
写真から分かるように、インサートの形状はほぼ平面状となり、インサートを装着後、手袋のアウターシェルをその上から装着した際に掌部に不快なタブリが発生した。
【００６８】
上記実施例のように、伸縮性のある布帛を透湿防水膜に積層させた所定の透湿防水膜積層布帛を手袋インサートの素材として使用し、掌部と甲部の寸法を所定の範囲内とすることにより、手袋インサートの形状を手袋のアウターシェルと同様に掌部に向かって湾曲した立体形状にすることができ、かつ手袋のインナー材として要求される肌触り、フィット感、装着時の手の動かしやすさ、および掌部の生地タブリがないといった特性を持ち備えるものとすることができる。従って、これまで製造困難であったアウターシェルとインサートのみで形成される二層構造でありながら高品質の小型手袋を安価で提供することが可能となる。
【産業上の利用可能性】
【００６９】
本発明に係る立体形状を有する手袋インサートは、通常のインサート（中間層）として用いることもできるが、アウターシェルとインサートのみで形成される二層構造の小型手袋のインナーを兼ねたインサートとして広く利用することができ、その優れた肌触り、フィット感、装着時の手の動かし易さ、掌部の生地タブリがないといった特性から、スキー、登山、ライダー、ハンティングなど、透湿防水機能のみならず装着感の良さが要求されるスポーツ手袋用インサートとして特に好適に用いられる。
【図面の簡単な説明】
【００７０】
【図１】手袋インサートの一実施例を示す図である。
【図２】実施例１により得られた手袋インサートを掌部側から撮影した写真である。
【図３】実施例１により得られた手袋インサートを親指側から撮影した写真である。
【図４】実施例１により得られた手袋インサートを小指側から撮影した写真である。
【図５】比較例１により得られた手袋インサートを掌部側から撮影した写真である。
【図６】比較例１により得られた手袋インサートを親指側から撮影した写真である。
【図７】比較例１により得られた手袋インサートを小指側から撮影した写真である。
【図８】比較例２により得られた手袋インサートを掌部側から撮影した写真である。
【図９】比較例２により得られた手袋インサートを親指側から撮影した写真である。
【図１０】比較例２により得られた手袋インサートを小指側から撮影した写真である。
【符号の説明】
【００７１】
Ａ……手袋インサート
１……接着部（周縁部）
【図１】
2008214794.tif 000003
【図２】
2008214794.tif 000004
【図３】
2008214794.tif 000005
【図４】
2008214794.tif 000006
【図５】
2008214794.tif 000007
【図６】
2008214794.tif 000008
【図７】
2008214794.tif 000009
【図８】
2008214794.tif 000010
【図９】
2008214794.tif 000011
【図１０】
2008214794.tif 000012